(57)【特許請求の範囲】
【請求項１】
加水分解性シリル基を有する有機重合体（Ａ）１００質量部と、エポキシ樹脂（Ｂ）３〜１００質量部と、ケチミン化合物（Ｃ）と、前記加水分解性シリル基に対する硬化触媒（Ｄ）と、炭素数１〜５のアルキル基を有するアルキルシリケート化合物（Ｅ）０．５〜１５質量部とを含み、前記ケチミン化合物（Ｃ）が有するイミノ基のモル当量の前記エポキシ樹脂（Ｂ）が有するエポキシ基のモル当量に対する比（イミノ基のモル当量／エポキシ基のモル当量）が０．５〜１．５である湿気硬化型樹脂組成物。
【請求項２】
前記有機重合体（Ａ）が、加水分解性シリル基としてメチルジメトキシシリル基、メチルジエトキシシリル基、トリメトキシシリル基およびトリエトキシシリル基からなる群から選ばれる少なくとも１種類のアルコキシシリル基を有し、主鎖が実質的にポリオキシアルキレンであるアルコキシシリル基変性ポリオキシアルキレン重合体を含む、請求項１に記載の湿気硬化型樹脂組成物。
【請求項３】
前記アルキルシリケート化合物（Ｅ）が、炭素数１〜５のアルキル基を有する化合物であって、そのアルキルシリケート化合物中のＳｉＯ２組成量が３０〜６０質量％であるアルキルシリケート化合物を含む、請求項１または２に記載の湿気硬化型樹脂組成物。
【請求項４】
前記アルキルシリケート化合物（Ｅ）が、炭素数１〜５のアルキル基を有する化合物であって、そのアルキルシリケート化合物が有するアルコキシシリル基のうち少なくとも６０モル％以上がメトキシシリル基であるアルキルシリケート化合物を含む、請求項１〜３のいずれかに記載の湿気硬化型樹脂組成物。
【請求項５】
前記ケチミン化合物（Ｃ）が、下記式（１）で表されるカルボニル化合物とポリアミン化合物とを反応させて得られるケチミン化合物を含む、請求項１〜４のいずれかに記載の湿気硬化型樹脂組成物。
【化１】
0005621343.tif 000007
（式中、Ｒ１は炭素原子数１〜６のアルキル基であり、Ｒ２はメチル基またはエチル基であり、Ｒ３は水素原子、メチル基またはエチル基であり、Ｒ４は水素原子または炭素原子数１〜６のアルキル基であり、ｎは１または２である。Ｒ１とＲ２とは互いに結合して環構造を形成することができる。Ｒ１とＲ４とは互いに結合して環構造を形成することができる。）
【請求項６】
さらに、脂環式骨格樹脂のシラン変性物（Ｆ）を前記有機重合体（Ａ）１００質量部に対して０．５〜１５重量部含む、請求項１〜５のいずれかに記載の湿気硬化型樹脂組成物。
【発明の詳細な説明】
【技術分野】
【０００１】
本発明は湿気硬化型樹脂組成物に関する。より詳細には、本発明は各種封止材用途に好適な湿気硬化型樹脂組成物に関する。
【背景技術】
【０００２】
従来、加水分解性シリル基を有する変性ポリオキシアルキレン重合体を含有する湿気硬化型樹脂組成物は、接着剤、シーリング剤、封止材等のメインポリマーとして使用されている（例えば、特許文献１）。
このような湿気硬化型樹脂組成物について、セルフレベリング性を向上させようとする場合、上記変性ポリオキシアルキレン重合体の分子量を小さくするか、あるいは、揮発性有機化合物（ＶＯＣ）や可塑剤を多量添加することによって、組成物の硬化前の粘度を下げることが通常である。
【０００３】
しかし、上記変性ポリオキシアルキレン重合体の分子量を小さくすると、硬化後の組成物の物性が低下して脆くなり、特に引き裂き性が劣ることから、望ましい結果を得ることができない。また、揮発性有機化合物や可塑剤を多量添加すると、硬化後の組成物の物性が低下して軟らかくなり、特に引裂き性が劣ることから、望ましい結果を得ることができない。しかも、揮発性有機化合物の多量添加は、特に、トルエン、キシレン等の低沸点溶剤を使用した場合には、安全衛生上の問題が大きい。また、可塑剤の多量添加は、特に、エステル系可塑剤を使用した場合には、組成物が硬化した後に、硬化物表面にブリードアウトする為、硬化後の残留タック・塗装性に課題がある上に、特にフタル酸エステル類はいわゆる環境ホルモンとしてリストアップされるなど環境上問題視されているなど、環境上の問題が大きい。
【０００４】
そのため、このような問題がなく、硬化前の優れたレベリング性能と硬化後の物性を両立し、かつ、金属、ガラス等への無機部材への接着が良好な湿気硬化型樹脂組成物が求められている。
【先行技術文献】
【特許文献】
【０００５】
【特許文献１】特許第４４５０１０７号明細書
【発明の概要】
【発明が解決しようとする課題】
【０００６】
そこで、本発明は、硬化前には優れたレベリング性を有し、硬化後には高硬度となり、金属およびガラスへの接着性が良好で、しかも、表面タックが抑制された湿気硬化型樹脂組成物を提供することを課題とする。
【課題を解決するための手段】
【０００７】
本発明者らは、上記課題を解決すべく鋭意検討を重ねたところ、
加水分解性シリル基を有する有機重合体１００質量部と、エポキシ樹脂３〜１００質量部と、ケチミン化合物と、当該加水分解性シリル基に対する硬化触媒と、特定のシリケート化合物０．５〜１５質量部とを含み、当該ケチミン化合物が有するイミノ基のモル当量の当該エポキシ樹脂が有するエポキシ基のモル当量に対する比（イミノ基のモル当量／エポキシ基のモル当量）が０．５〜１．５である湿気硬化型樹脂組成物は、硬化前には優れたレベリング性を有し、硬化後には高硬度となり、金属およびガラスへの接着性が良好で、しかも、表面タックが抑制されることを知得し、本発明を完成させた。
【０００８】
本発明者らは、以下のようなメカニズムの調和によって課題が解決されたのではないかと考えているが、必ずしもこれらに限定されるものではない。
ａ）加水分解性シリル基を有する有機重合体とエポキシ樹脂とのブレンド系とすると、海島構造を形成し硬化後には柔軟でよく伸びるとともに、硬さを付与することができる。
ｂ）ケチミン化合物との反応性が高くエポキシ当量が多いエポキシ樹脂およびエポキシ樹脂との反応性が高くアミン価が少ないケチミン化合物を選択すると、硬化前の粘度を劇的に低下させることができる。
ｃ）特定のシリケートを含有すると、硬化前の粘度をより低くすることができ、かつ、硬化後の硬さをより高くすることができる。
【０００９】
すなわち、本発明は、以下に掲げる（１）〜（７）を提供する。
（１）加水分解性シリル基を有する有機重合体（Ａ）１００質量部と、エポキシ樹脂（Ｂ）３〜１００質量部と、ケチミン化合物（Ｃ）と、当該加水分解性シリル基に対する硬化触媒（Ｄ）と、炭素数１〜５のアルキル基を有するアルキルシリケート化合物（Ｅ）０．５〜１５質量部とを含み、
上記ケチミン化合物（Ｃ）が有するイミノ基のモル当量の上記エポキシ樹脂（Ｂ）が有するエポキシ基のモル当量に対する比（イミノ基のモル当量／エポキシ基のモル当量）が０．５〜１．５である湿気硬化型樹脂組成物。
（２）上記有機重合体（Ａ）が、加水分解性シリル基としてメチルジメトキシシリル基、メチルジエトキシシリル基、トリメトキシシリル基およびトリエトキシシリル基からなる群から選ばれる少なくとも１種類のアルコキシシリル基を有し、主鎖が実質的にポリオキシアルキレンであるアルコキシシリル基変性ポリオキシアルキレン重合体を含む、上記（１）に記載の湿気硬化型樹脂組成物。
（３）上記アルキルシリケート化合物（Ｅ）が、炭素数１〜５のアルキル基を有するアルキルシリケート化合物であって、当該アルキルシリケート化合物中のＳｉＯ２組成量が３０〜６０質量％であるアルキルシリケート化合物を含む、上記（１）または（２）に記載の湿気硬化型樹脂組成物。
（４）上記アルキルシリケート化合物（Ｅ）が、炭素数１〜５のアルキル基を有するアルキルシリケート化合物であって、当該アルキルシリケート化合物が有するアルコキシシリル基のうち少なくとも６０モル％以上がメトキシシリル基であるアルキルシリケート化合物を含む、上記（１）〜（３）のいずれかに記載の湿気硬化型樹脂組成物。
（５）上記ケチミン化合物（Ｃ）が、下記式（１）で表されるカルボニル化合物とポリアミン化合物とを反応させて得られるケチミン化合物を含む、上記（１）〜（４）のいずれかに記載の湿気硬化型樹脂組成物。
【化１】
0005621343.tif 000002
（式中、Ｒ１は炭素原子数１〜６のアルキル基であり、Ｒ２はメチル基またはエチル基であり、Ｒ３は水素原子、メチル基またはエチル基であり、Ｒ４は水素原子または炭素原子数１〜６のアルキル基であり、ｎは１または２である。Ｒ１とＲ２とは互いに結合して環構造を形成することができる。Ｒ１とＲ４とは互いに結合して環構造を形成することができる。）
（６）さらに、脂環式骨格樹脂のシラン変性物（Ｆ）を上記有機重合体（Ａ）１００質量部に対して０．５〜１５重量部含む、上記（１）〜（５）のいずれかに記載の湿気硬化型樹脂組成物。
（７）さらに、平均粒径０．０５〜０．２０μｍの脂肪酸処理コロイダル炭酸カルシウム（Ｇ）を上記有機重合体（Ａ）１００質量部に対して５〜５０質量部含む、上記（１）〜（６）のいずれかに記載の湿気硬化型樹脂組成物。
【発明の効果】
【００１０】
本発明によれば、硬化前には優れたレベリング性を有し、硬化後には高硬度となり、金属およびガラスへの接着性が良好で、しかも、表面タックが抑制された湿気硬化型樹脂組成物を提供することができる。
【発明を実施するための形態】
【００１１】
本発明について、以下詳細に説明する。
本発明の湿気硬化型樹脂組成物は、
加水分解性シリル基を有する有機重合体（Ａ）１００質量部と、エポキシ樹脂（Ｂ）３〜１００質量部と、ケチミン化合物（Ｃ）と、当該加水分解性シリル基に対する硬化触媒（Ｄ）と、炭素数１〜５のアルキル基を有するアルキルシリケート化合物（Ｅ）０．５〜１５質量部とを含み、
上記ケチミン化合物（Ｃ）が有するイミノ基のモル当量の上記エポキシ樹脂（Ｂ）が有するエポキシ基のモル当量に対する比（イミノ基のモル当量／エポキシ基のモル当量）が０．５〜１．５である湿気硬化型樹脂組成物である。
【００１２】
〈有機重合体（Ａ）〉
加水分解性シリル基を有する有機重合体（Ａ）（以下、単に「有機重合体（Ａ）」という場合がある。）について以下に説明する。
【００１３】
本発明の組成物に含有される重合体（Ａ）は、加水分解性シリル基を有する有機重合体であれば特に限定されないが、アルコキシシリル基変性ポリオキシアルキレン重合体であることが好ましい。
【００１４】
アルコキシシリル基変性ポリオキシアルキレン重合体は、反応性基としてアルコキシシリル基を有し、主鎖が実質的にポリオキシアルキレンである重合体である。アルコキシシリル基変性ポリオキシアルキレン重合体を含有することによって、発泡させずに室温における硬化時間を短縮することができる。
【００１５】
上記アルコキシシリル基は、シリル基のケイ素原子に結合する３個の水素原子（水素基）のうち、１〜３個の水素原子がアルコキシ基によって置換され、その余の０〜２個の水素原子が非置換であるかまたは非加水分解性基によって置換されたものであれば、特に限定されない。上記３個の水素原子は、アルコキシ基によって２個以上置換されたものが好ましく、３個とも置換されたものがより好ましい。硬化時間がより短縮されるからである。
上記アルコキシ基としては、加水分解性の穏やかさから、炭素数１〜５個のアルコキシ基が好ましく、メトキシ基またはエトキシ基がより好ましく、メトキシ基がさらに好ましい。
【００１６】
上記非加水分解性基としては、非加水分解性の置換基であれば特に限定されないが、例えば、アルキル基、アシル基、アルケニル基等が挙げられ、この中でも、炭素数１〜５のアルキル基が好ましく、メチル基またはエチル基がより好ましく、メチル基がさらに好ましい。
【００１７】
上記アルコキシシリル基としては、例えば、メチルジメトキシシリル基、メチルジエトキシシリル基、トリメトキシシリル基、トリエトキシシリル基等が挙げられる。
【００１８】
上記有機重合体（Ａ）としては、加水分解性シリル基としてメチルジメトキシシリル基、メチルジエトキシシリル基、トリメトキシシリル基およびトリエトキシシリル基からなる群から選ばれる少なくとも１種類のアルコキシシリル基を有し、主鎖が実質的にポリオキシアルキレンであるアルコキシシリル基変性ポリオキシアルキレン重合体が好ましい。
【００１９】
アルコキシシリル基変性ポリオキシアルキレン重合体の主鎖は、実質的にポリオキシアルキレンである。ポリオキシアルキレンは特に制限されない。例えば、ポリオキシエチレン、ポリオキシプロピレンが挙げられ、接着性・耐水性などを考慮して選択される。
【００２０】
なお、本発明において、主鎖が実質的にポリオキシアルキレンであるとは、主鎖を構成する繰り返し単位としてオキシアルキレン基を繰り返し単位の総モル数の５０％以上の量で含むことをいう。
【００２１】
ポリオキシアルキレンが含むことができる、オキシアルキレン基以外の繰り返し単位は特に制限されない。
【００２２】
トリアルコキシシリル基変性ポリオキシアルキレン重合体において主鎖はホモポリマーまたは共重合体であってもよい。
【００２３】
また、主鎖は直鎖状、分岐状のいずれであってもよい。主鎖が直鎖状の場合硬化物の伸びに優れる。主鎖が分岐状の場合はより強靭な硬化物を得ることができる。
【００２４】
アルコキシシリル基変性ポリオキシアルキレン重合体は、反応性基として、メチルジメトキシシリル基、メチルジエトキシシリル基、トリメトキシシリル基およびトリエトキシシリル基からなる群から選ばれる少なくとも１種類のアルコキシシリル基を有することが好ましい。反応性基の数は、速硬化性により優れ、粘度と可撓性のバランスに優れるという観点から、アルコキシシリル基変性ポリオキシアルキレン重合体１分子あたり１〜４個であるのが好ましい。
【００２５】
反応性基は主鎖の末端におよび／または側鎖として結合することができる。硬化物の破断強度、破断伸度に優れるという観点から、反応性基は主鎖の少なくとも両末端に結合すのが好ましい。
【００２６】
反応性基は主鎖と直接にまたは有機基を介して結合することができる。有機基は特に制限されない。例えば、酸素原子、窒素原子、硫黄原子のようなヘテロ原子を有してもよい炭化水素基が挙げられる。
【００２７】
アルコキシシリル基変性ポリオキシアルキレン重合体は、速硬化性、貯蔵安定性により優れ、粘度と可撓性のバランスに優れるという観点から、末端にトリメトキシシリル基を有するポリオキシプロピレン重合体、末端にトリエトキシシリル基を有するポリオキシプロピレン重合体が好ましく、２つ以上の末端にトリメトキシシリル基をそれぞれ１個有するポリオキシプロピレン重合体、２つ以上の末端にトリエトキシシリル基をそれぞれ１個有するポリオキシプロピレン重合体がより好ましく、両末端にトリメトキシシリル基を有する直鎖状のポリオキシプロピレン重合体、両末端にトリエトキシシリル基を有する直鎖状のポリオキシプロピレン重合体、両末端にトリメトキシシリル基を有し側鎖の末端にトリメトキシシリル基を有する３官能の分岐状ポリオキシプロピレン重合体、両末端にトリエトキシシリル基を有し側鎖の末端にトリエトキシシリル基を有する３官能の分岐状ポリオキシプロピレン重合体がさらに好ましい。
【００２８】
トリアルコキシシリル基変性ポリオキシアルキレン重合体としては、例えば、下記式（２）で表される化合物が挙げられる。
【化２】
0005621343.tif 000003
（式中、Ｒ１、Ｒ２は炭素原子数１〜５のアルキレン基であり、Ｒ３はメチル基またはエチル基であり、ｎは９〜９００の整数であり、ｍは１〜５の整数であり、Ａは原料として使用される、ポリオキシアルキレンモノオールまたはポリオキシアルキレンポリオールを製造する際に用いられる開始剤の残基である。）
【００２９】
トリアルコキシシリル基変性ポリオキシアルキレン重合体を製造する際、原料としてポリオキシアルキレンモノオールまたはポリオキシアルキレンポリオールを使用することができるが、そのポリオキシアルキレンモノオールまたはポリオキシアルキレンポリオールを製造する際に用いられる開始剤は特に制限されない。例えば、従来公知のものが挙げられる。
【００３０】
トリアルコキシシリル基変性ポリオキシアルキレン重合体は、貯蔵安定性、速硬化性により優れ、増粘を抑制することができ組成物の粘度を適正なものとすることができるという観点から、上記式（２）で表されるものが好ましい。
【００３１】
本発明の組成物は、組成物を低粘度にすることを目的として、２個以上の末端にアルコキシシリル基をそれぞれ１個有するポリオキシプロピレン重合体に対して、片末端にアルコキシシリル基を１個有するポリオキシプロピレン重合体を混合することができる。片末端にアルコキシシシリル基を１個有するポリオキシプロピレン重合体は、別の末端にアルコキシシリル基を有さずヒドロキシ基を有してもよい。
【００３２】
片末端にアルコキシシリル基を１個有するポリオキシプロピレン重合体の量は、２個以上の末端にアルコキシシリル基をそれぞれ１個有するポリオキシプロピレン重合体に対して、１０質量％以下であるのが硬化物の物性（強度と伸び）が極端に低下しないという点から好ましい。
【００３３】
アルコキシシリル基変性ポリオキシアルキレン重合体の分子量は、硬化前の粘度（レベリング性）と硬化後の可撓性のバランスに優れるという観点から、３，０００〜５０，０００であるのが好ましく、１０，０００〜３０，０００であるのがより好ましい。
【００３４】
アルコキシシリル基変性ポリオキシアルキレン重合体は、また、硬化後の物性（伸び、強度）に優れるという観点から、ウレタン結合を含んでいてもよい。
【００３５】
アルコキシシリル基変性ポリオキシアルキレン重合体はその製造について特に制限されない。例えば、ポリオキシアルキレンモノオールおよび／またはポリオキシアルキレンポリオール（例えば、Ａ−［（ＯＲ１）ｎ−ＯＨ］ｍで表される化合物が挙げられる。Ｒ１、ｎ、ｍは、Ａは上記式（Ｖ）と同義である。）と、ハロゲン化不飽和炭化水素基（例えば、Ｒ２−Ｘで表される化合物が挙げられる。Ｒ２は炭素原子数１〜１０の、不飽和結合を有する炭化水素基であり、Ｘは塩素原子、臭素原子、ヨウ素原子のようなハロゲン原子である。）とを反応させ、不飽和結合を有するポリオキシアルキレン化合物（例えば、Ａ−［（ＯＲ１）ｎ−Ｏ−Ｒ２］ｍで表される化合物。）を得ることができる。
【００３６】
次に、不飽和結合を有するポリオキシアルキレン化合物を白金ビニルシロキサン錯体のような白金触媒の存在下においてヒドロトリアルコキシシラン（例えば、ＨＳｉ（ＯＲ３）３で表される化合物。Ｒ３は上記式（２）と同義である。）またはヒドロジアルコキシアルキルシランと反応させることによってアルコキシシリル基変性ポリオキシアルキレン重合体を製造することができる。上記白金触媒は、ヒドロシラン化合物と不飽和炭化水素基との反応に使用できるものであれば特に制限されない。
【００３７】
本発明の重合体（Ａ）においては、アルコキシシリル基変性ポリオキシアルキレン重合体は、それぞれ単独でまたは２種以上を組み合わせて使用することができる。
【００３８】
〈エポキシ樹脂（Ｂ）〉
エポキシ樹脂（Ｂ）について以下に説明する。
本発明の組成物は、エポキシ樹脂（Ｂ）およびケチミン化合物（Ｃ）を含有することによって、組成物の硬化前粘度を下げながら、硬化後の物性（強度・伸び）を保持することができる。またアルコキシシリル基変性ポリオキシアルキレン重合体単独に比べて耐湿性、耐熱性に優れる。
【００３９】
本発明の組成物に含有されるエポキシ樹脂は、１分子中にエポキシ基を２個以上有する化合物であれば特に制限されない。例えば、ビスフェノールＡ、ビスフェノールＦ、ビスフェノールＳ、ヘキサヒドロビスフェノールＡ、テトラメチルビスフェノールＡ、ピロカテコール、レゾルシノール、クレゾールノボラック、テトラブロモビスフェノールＡ、トリヒドロキシビフェニル、ビスレゾルシノール、ビスフェノールヘキサフルオロアセトン、テトラメチルビスフェノールＦ、ビキシレノール等の多価フェノールとエピクロルヒドリンとの反応によって得られるグリシジルエーテル型；グリセリン、ネオペンチルグリール、エチレングリコール、プロピレングリコール、ブチレングリコール、ヘキシレングリコール、ポリエチレングリコール、ポリプロピレングリコール等の脂肪族多価アルコールとエピクロルヒドリンとの反応によって得られるポリグリシジルエーテル型；ｐ−オキシ安息香酸、β−オキシナフトエ酸等のヒドロキシカルボン酸とエピクロルヒドリンとの反応によって得られるグリシジルエーテルエステル型；フタル酸、メチルフタル酸、イソフタル酸、テレフタル酸、テトラハイドロフタル酸、ヘキサハイドロフタル酸、エンドメチレンテトラハイドロフタル酸、エンドメチレンヘキサハイドロフタル酸、トリメリット酸、重合脂肪酸等のポリカルボン酸から誘導されるポリグリシジルエステル型；アミノフェノール、アミノアルキルフェノール等から誘導されるグリシジルアミノグリシジルエーテル型；アミノ安息香酸から誘導されるグリシジルアミノグリシジルエステル型；アニリン、トルイジン、トリブロムアニリン、キシリレンジアミン、ジアミノシクロヘキサン、ビスアミノメチルシクロヘキサン、４，４′−ジアミノジフェニルメタン、４，４′−ジアミノジフェニルスルホン等から誘導されるグリシジルアミン型；さらにエポキシ化ポリオレフィン、グリシジルヒダントイン、グリシジルアルキルヒダントイン、トリグリシジルシアヌレートが挙げられる。
【００４０】
なかでも、粘度が低く、ケチミン化合物との反応性が高いという観点から、ビスフェノールＡ型エポキシ樹脂、ビスフェノールＦ型エポキシ樹脂、ナフタレン型エポキシ樹脂が好ましい。
エポキシ樹脂はそれぞれ単独でまたは２種以上を組み合わせて使用することができる。
【００４１】
本発明において、エポキシ樹脂の量は、アルコキシシリル基変性ポリオキシアルキレン重合体１００質量部に対して、３〜１００質量部である。貯蔵安定性、粘度と可撓性のバランスに優れるという観点から、エポキシ樹脂の量は、アルコキシシリル基変性ポリオキシアルキレン重合体１００質量部に対して、１０〜５０質量部であるのが好ましい。
【００４２】
〈ケチミン（Ｃ）〉
ケチミン化合物（Ｃ）（以下、単に「ケチミン（Ｃ）」という場合がある。）について以下に説明する。
【００４３】
本発明の組成物に含有されるケチミン化合物（Ｃ）は、カルボニル化合物とポリアミンとの反応によって得られるケチミン化合物である。
【００４４】
上記ケチミン（Ｃ）は、下記式（１）で表されるカルボニル化合物と、ポリアミンとを反応させることによって得られるケチミン化合物を含むことが好ましく、このケチミン化合物からなることがより好ましい。
【００４５】
【化３】
0005621343.tif 000004
（式中、Ｒ１は炭素原子数１〜６のアルキル基であり、Ｒ２はメチル基またはエチル基であり、Ｒ３は水素原子、メチル基またはエチル基であり、Ｒ４は水素原子または炭素原子数１〜６のアルキル基であり、ｎは１または２である。
Ｒ１とＲ２とは互いに結合して環構造を形成することができる。Ｒ１とＲ４とは互いに結合して環構造を形成することができる。）
【００４６】
ケチミン化合物が有する１つのイミノ基（−Ｎ＝）は湿気と反応して加水分解することで１級のアミンになり、１個または２個のエポキシ基と反応することができる。
【００４７】
上記ケチミン（Ｃ）の製造の際に使用されるカルボニル化合物について以下に説明する。
上記カルボニル化合物としては、式（１）で表されるものが好ましい。
【００４８】
式（１）において、炭素原子数１〜６のアルキル基は直鎖状および分岐状のうちのいずれであってもよい。炭素原子数１〜６のアルキル基としては、例えばメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルブチル基、２−メチルブチル基、１，２−ジメチルプロピル基、ヘキシル基、イソヘキシル基、１−メチルペンチル基、２−メチルペンチル基、３−メチルペンチル基、１，１−ジメチルブチル基、１，２−ジメチルブチル基、２，２−ジメチルブチル基、１，３−ジメチルブチル基、２，３−ジメチルブチル基、３，３−ジメチルブチル基、１−エチルブチル基、２−エチルブチル基、１，１，２−トリメチルプロピル基、１，２，２−トリメチルプロピル基、１−エチル−１−メチルプロピル基、１−エチル−２−メチルプロピル基が挙げられる。Ｒ４としてのアルキル基は特に制限されない。例えば、上記の炭素原子数１〜６のアルキル基と同義である。
【００４９】
上記カルボニル化合物としては、例えば、メチルイソプロピルケトン（ＭＩＰＫ）、メチルｔ−ブチルケトン（ＭＴＢＫ）、メチルシクロヘキシルケトン、メチルシクロヘキサノンのような式（Ｉ）中のｎが１でありＲ４がアルキル基であるケトン；式（Ｉ）中のｎが２であるケトン：式（Ｉ）中のｎが１でありＲ４が水素原子であるアルデヒド化合物が挙げられる。なかでも、速硬化性、貯蔵安定性により優れるという観点から、式（Ｉ）中のｎが１でありＲ４がアルキル基であるケトンが好ましく、メチルイソプロピルケトン（ＭＩＰＫ）、メチルｔ−ブチルケトン（ＭＴＢＫ）、メチルシクロヘキシルケトン、メチルシクロヘキサノンがより好ましい。
【００５０】
上記ケチミン（Ｃ）の製造の際に使用されるポリアミン化合物について以下に説明する。
上記ポリアミン化合物は、アミノ基を２個以上有する化合物であれば特に制限されない。
【００５１】
上記アミノ基を２個以上有する化合物としては、例えば、下記式（３）で表される化合物が挙げられる。
Ｒ−（ＣＨ２−ＮＨ２）ｎ      （３）
式中、Ｒは例えば酸素原子、窒素原子、硫黄原子のようなヘテロ原子を有してもよい炭化水素基であり、ｎは２以上の整数である。
Ｒは速硬化性、貯蔵安定性に優れるという観点から、炭素原子数１〜１０であるのが好ましい。
ｎは、入手が容易な１〜４であるのが好ましい。
【００５２】
ポリアミンとしては、例えば、エチレンジアミン、プロピレンジアミン、ブチレンジアミン、ジエチレントリアミン、トリエチレンテトラミン、テトラエチレンペンタミン、ペンタエチレンヘキサミン、ヘキサメチレンジアミン、トリメチルヘキサメチレンジアミン、１，２−ジアミノプロパンのような脂肪族ポリアミン；サンテクノケミカル社製のジェファーミンＥＤＲ１４８のようなポリエーテル骨格のジアミン；１，３−ビスアミノメチルシクロヘキサン、１−シクロヘキシルアミノ−３−アミノプロパン、３−アミノメチル−３，３，５−トリメチル−シクロヘキシルアミン、三井東圧化学（株）製のＮＢＤＡ（ノルボルナンジアミン）に代表されるノルボルナン骨格のジアミン、Ｎ−アミノエチルピペラジンのような脂環式炭化水素基を有するポリアミン；芳香族ポリアミン；メタキシリレンジアミン、テトラメチルキシリレンジアミンのような芳香族炭化水素基に結合する脂肪族炭化水素基を有するポリアミン；ポリアミドの分子末端にアミノ基を有するポリアミドアミンが挙げられる。
【００５３】
なかでも、速硬化で、エポキシ樹脂との貯蔵安定性に優れるという観点から、ヘキサメチレンジアミン（ＨＭＤＡ）、ＮＢＤＡが好ましい。
【００５４】
カルボニル化合物とポリアミンとの組み合わせとしては、速硬化性と貯蔵安定性のバランスに優れるという観点から、メチルイソプロピルケトン（ＭＩＰＫ）とヘキサメチレンジアミン（ＨＭＤＡ）との組み合わせ、メチルイソプロピルケトン（ＭＩＰＫ）とＮＢＤＡとの組み合わせが好ましい。
また、ケチミン化合物は、それぞれ単独で、または２種以上を組み合わせて、使用することができる。
【００５５】
本発明において、上記ケチミン（Ｃ）が有するイミノ基のモル当量（ケチミン化合物を２種以上含むときは各ケチミン化合物についてのモル当量の合計）の、上記エポキシ樹脂（Ｂ）が有するエポキシ基のモル当量（エポキシ樹脂を２種以上含むときは各エポキシ樹脂についてのモル当量の合計）に対する比（イミノ基のモル当量／エポキシ基のモル当量）は０．５〜１．５である。
また、上記（イミノ基のモル当量／エポキシ基のモル当量）は、硬化温度におけるエポキシ樹脂の反応性に依存し、室温付近では全てのイミノ基がエポキシ基と反応しない為、理論値１．０よりも若干低い０．７〜１．０であるのが好ましい。
【００５６】
〈硬化触媒（Ｄ）〉
加水分解性シリル基に対する硬化触媒（Ｄ）（以下、単に「硬化触媒（Ｄ）」という場合がある。）について以下に説明する。
【００５７】
本発明の組成物に含有される硬化触媒（Ｄ）は、シラノール縮合触媒として使用されるものであれば特に限定されない。例えば、チタン系エステル類、錫化合物、有機アルミニウム化合物、有機ジルコニウム化合物、ビスマス化合物、アミン化合物が挙げられる。
なかでも、速硬化性、硬化物の変色が比較的おきにくいという観点から、錫化合物が好ましく、４価の錫化合物がより好ましい。
【００５８】
４価の錫化合物としては、例えば、ジブチルスズジラウリレート、ジブチルスズマレエート、ジブチルスズジアセテート、オクチル酸スズ、ナフテン酸スズ、ラウリン酸スズのようなカルボン酸塩；ジブチルスズオキサイドとフタル酸エステルとの反応物；ジアルキルスタノキサンジカルボキシレート；ジブチルスズジメトキシドのようなジアルキルスズアルコラート；（ジアルキルスタノキサン）ジシリケート化合物；ジブチルスズジアセチルアセトナートのようなキレートが挙げられる。
【００５９】
なかでも、速硬化性、貯蔵安定性により優れ、ポリエーテルに対して安定であるという観点から、ジアルキルスズアルコラート、キレート、（ジアルキルスタノキサン）ジシリケート化合物が好ましく、ジブチル錫塩と正珪酸エチルとの反応生成物、あるいはジオクチル錫塩と正珪酸エチルとの反応生成物がより好ましい。
上記硬化触媒（Ｄ）はそれぞれ単独でまたは２種以上を組み合わせて使用することができる。
【００６０】
本発明の組成物に含有する硬化触媒（Ｄ）の量は、速硬化性に優れ、耐熱性により優れ、貯蔵安定性に優れるという観点から、有機重合体（Ａ）１００質量部に対して、０．１〜３．０質量部であるのがより好ましい。
【００６１】
〈アルキルシリケート（Ｅ）〉
炭素数１〜５のアルキル基を有するアルキルシリケート化合物（以下、単に「アルキルシリケート（Ｅ）」という場合がある。）について説明する。
本発明の組成物に含有される上記アルキルシリケート化合物は、一般式：Ｓｉ（ＯＲ）４（式中、Ｒは炭素数１〜５のアルキル基を表わす）で示されるアルキルシリケートモノマーの他、それらを、部分加水分解重縮合した縮合度の低い低縮合物（オリゴマー）を利用することもできる。
また、上記アルキルシリケート化合物は、１種類を単独で、または２種類以上を組み合わせて、アルキルシリケート（Ｅ）として利用してもよい。
【００６２】
上記アルキルシリケート（Ｅ）としては、重量平均分子量２００〜２０００程度の市販の、アルキルシリケートの低縮合物（オリゴマー）を用いてもよい。当該オリゴマーは、アルキルシリケートモノマーまたは市販の低縮合物（オリゴマー）に、水と溶媒と必要によって酸触媒を混合し、ゲル化する以前の所定の時間攪拌保持する方法などによって得ることができる。
【００６３】
上記アルキルシリケート（Ｅ）の市販品としては、例えば、ＭＫＣシリケート  ＭＳ−３９、ＭＳ−５６、ＭＳ−６０（メチルシリケート、三菱化学社製）等を使用することができる。
【００６４】
本発明の組成物中のアルキルシリケート（Ｅ）の含有量は、上記有機重合体（Ａ）１００質量部に対し、０．５〜１５質量部であり、０．５〜１０質量部であるのが好ましい。
【００６５】
本発明の組成物が上記アルキルシリケート（Ｅ）を含有すると、アルキルシリケート（Ｅ）の加水分解・重縮合により生成されるシリカにより、本発明の組成物は、硬化前には適度なチクソ性を得ることができ、硬化後には優れた靭性を得ることができる。
【００６６】
本発明の組成物に含有するアルキルシリケート（Ｅ）のＳｉＯ２組成量は特に限定されないが、３０〜６０質量％であるものを含んでもよい。
【００６７】
また、上記アルキルシリケート（Ｅ）が有するアルコキシシリル基のうち少なくとも６０モル％以上がメトキシシリル基であることが好ましい。すなわち、上記アルキルシリケート（Ｅ）が１種類のアルキルシリケート化合物からなる場合または２種類以上のアルキルシリケート化合物からなる場合のいずれにおいても、当該１種類または２種類以上のアルキルシリケート化合物が有するアルコキシシリル基の総数のうち、少なくとも６０モル％以上がメトキシシリル基であることが好ましい。
【００６８】
〈シラン変性物（Ｆ）〉
本発明の組成物は、所望により、さらに、脂環式骨格樹脂のシラン変性物（Ｆ）（以下、単に「シラン変性物（Ｆ）」という場合がある。）含有することができる。
上記シラン変性物（Ｆ）としては、脂環式樹脂をシリル基変性したものであれば特に限定されないが、例えば、ロジン樹脂、テルペン樹脂などの脂環式骨格樹脂をシリル基変性したもの等が挙げられる。
上記シラン変性物（Ｆ）の含有量は特に限定されないが、上記有機重合体（Ａ）１００質量部に対して０．５〜１５質量部含有するのが好ましく、０．５〜１０質量部含有するのがより好ましい。
上記シラン変性物（Ｆ）は、１種類を単独で使用してもよいし、２種類以上を併用して使用してもよい。
【００６９】
上記シラン変性物（Ｆ）としては、従来公知の製造方法によって製造したものを使用してもよいが、市販品を使用することもできる。
上記シラン変性物（Ｆ）の市販品としては、例えば、Ｙ−プライマー４０４、Ｙ−プライマー４０５（以上、山一化学工業社製；シリル基変性テルペン樹脂）が挙げられる。
【００７０】
本発明の組成物が上記シラン変性物（Ｆ）を含有すると、接着力が向上する。
【００７１】
〈コロイダル炭酸カルシウム（Ｇ）〉
本発明の組成物は、所望により、さらに、脂肪酸処理コロイダル炭酸カルシウム（以下、単に「コロイダル炭酸カルシウム（Ｇ）」という場合がある。）を含有することができる。
上記コロイダル炭酸カルシウム（Ｇ）の平均粒径は特に限定されないが、０．０５〜０．２０μｍであるのが好ましく、０．０５〜０．１０μｍであるのがより好ましい。
上記コロイダル炭酸カルシウム（Ｇ）の含有量は特に限定されないが、上記有機重合体（Ａ）１００質量部に対して、５〜５０質量部であるのが好ましく、５〜３０質量部であるのがより好ましい。
また、上記コロイダル炭酸カルシウム（Ｇ）は、１種類を単独で、または、２種類以上を併用して、本発明の組成物中に含有することができる。
【００７２】
上記コロイダル炭酸カルシウム（Ｇ）としては、従来公知の製造方法によって製造したものを使用してもよいが、市販品を使用してもよい。
上記コロイダル炭酸カルシウム（Ｇ）の市販品としては、例えば、ネオライトＳＰ（平均粒径＝０．０８μｍ）、ネオライトＰ（平均粒径＝０．０８μｍ）、ネオライトＳＰ−Ｔ（平均粒径０．１５μｍ）、ネオライトＳＰ−ＴＴ（平均粒径＝０．１５μｍ）、ネオライトＳＰ−６０（平均粒径＝０．０８μｍ）、ネオライトＳＰ−１００（平均粒径＝０．０８μｍ）、ネオライトＳＰ−３００（平均粒径＝０．１５μｍ）（以上、竹原化学工業社製）等が挙げられる。
【００７３】
本発明の組成物が上記コロイダル炭酸カルシウム（Ｇ）を含有すると、その種類および含有量を適宜調整することによって、本発明の組成物の粘度、チクソ性（揺変性）、粘性、硬化速度、硬化後のモジュラス、せん断強度等の調整をすることができる。
【００７４】
〈その他含有してもよい成分〉
本発明の組成物は、上記成分のほかに必要に応じて本発明の目的を損なわない範囲で、さらに添加剤を含有することができる。
上記添加剤としては、例えば、カーボンブラック、溶融シリカ、珪砂、珪酸カルシウム等、マイカ、タルク、アルミナ、モンモリロナイトなどの充填剤；チッ化アルミニウム、チッ化ホウ素などの熱伝導性フィラー；ガラスバルーン、各種樹脂バルーンなどの中空フィラー；ポリメタクリル酸などを微細化した各種樹脂フィラー；可塑剤；ビニルシラン、シリケート化合物などの脱水剤；エポキシシラン、アミノシラン、メタクリルシランなどのシランカップリング剤；脂肪酸ポリアマイド系ワックスなどのチクソトロピー付与剤；酸化チタンなどの顔料；染料；老化防止剤、酸化防止剤；帯電防止剤；接着付与剤；分散剤；溶剤；硬化剤；等が挙げられる。
【００７５】
［初期粘度］
本発明の組成物の硬化前の初期粘度は、２３℃において、０．１〜１００Ｐａ・ｓであることが好ましい。なお、ここで、上記粘度は、本発明の組成物の初期粘度を、コーン・プレート型（Ｅ型）粘度計（ローター＃１、０．５ｒｐｍ）を使用して、２３℃の条件下で測定したものである。
【００７６】
初期粘度がこの範囲内であると、本発明の組成物は優れたレベリング性を有し、セルフレベリングするため、特に、封止材用途に好適な湿気硬化型樹脂組成物とすることができる。
【００７７】
初期粘度は０．１〜１００Ｐａ・ｓの範囲内であれば特に制限されないが、レベリング性が向上するという観点から、０．１〜７０Ｐａ・ｓの範囲内であるのがより好ましく、０．１〜５０Ｐａ・ｓであるのがさらに好ましく、０．１〜３０Ｐａ・ｓであるのがいっそう好ましい。
【００７８】
［製造方法］
本発明の組成物はその製造について特に制限されない。例えば、上述の各成分を減圧し窒素雰囲気下において混合ミキサー等の攪拌装置を用いて十分混練し、均一に分散させて製造する方法が挙げられる。
本発明の組成物は、１液型または２液型として製造することができる。
本発明の組成物がさらに水を含有する場合は貯蔵安定性に優れるという観点から、アルコキシシリル基変性ポリオキシアルキレン重合体、エポキシ樹脂、ケチミン化合物、ポリエーテル、難燃フィラーおよび硬化触媒を含有する主剤と、水を少なくとも含有する硬化剤とを有する２液型とするのが好ましい態様の１つとして挙げられる。ヒュームドシリカ、表面処理炭酸カルシウム、添加剤は、それぞれ主剤および／または硬化剤に加えることができる。
【００７９】
［使用方法］
本発明の組成物は室温（５〜３５℃）で硬化することができる。
また、本発明の組成物は例えば大気中の湿気、組成物に含有することができる充填剤のような成分中に含まれる水分によって硬化することができる。
【００８０】
本発明の組成物を適用することができる被着体は特に制限されない。例えば、金属、プラスチック、ゴム、ガラス、セラミックが挙げられる。
本発明の組成物を被着体に適用する方法は特に制限されない。例えば、従来公知のものが挙げられる。
【００８１】
本発明の組成物の用途としては、例えば、封止材、シーリング材、接着剤、コーティング材、プライマー、塗料、ポッティング材が挙げられる。
本発明の組成物は、各種電気・電子分野用、建築物用、自動車用、土木用等に使用可能である。
本発明の組成物は、エアコン、ファンヒーター、送風機、除湿機、加湿器に使用することができる。
また、本発明の組成物は難燃性製品の部品接着に使用することができる。難燃性製品としては、例えばスピーカー、ビデオカセットプレイヤー、テレビ、ラジオ、自動販売機、冷蔵庫、パーソナルコンピューター、カード型電池、ビデオカメラ、カメラ、自動車部品、精密機器等が挙げられる。
また、本発明の組成物を高圧部品、高圧となりうる回路やその周辺で使用される部品の接着、長時間連続運転される電器製品内の接着に適用することができる。これらの部品の具体例としては、例えば、コネクター、スイッチ、リレー、電線ケーブル、フライバックトランス、偏向ヨークが挙げられる。
【実施例】
【００８２】
以下に、実施例を示して本発明を具体的に説明する。ただし、本発明はこれらに限定されないことはいうまでもない。
【００８３】
１．湿気硬化型樹脂組成物の製造
第１表に示す各成分を、各処方に従い混練して、実施例１〜７および比較例１、２の湿気硬化型樹脂組成物を製造した。
なお、ケチミン化合物は従来公知の方法によりポリアミン化合物とカルボニル化合物とから合成した。
【００８４】
２．湿気硬化型樹脂組成物の試験
（１）粘度（初期粘度）
実施例１〜７および比較例１、２の各組成物について、初期粘度（単位：Ｐａ・ｓ）を、Ｅ型粘度計（ＴＶ２０型粘度計、ローター＃１、０．５ｒｐｍ）を使用して、２３℃の条件下で測定した。
粘度が０．１〜１００Ｐａ・ｓの範囲内にあるものを合格として「○」で評価し、１００Ｐａ・ｓを超えるものを不合格として「×」で評価した。
【００８５】
（２）表面タック
実施例１〜７および比較例１、２の各組成物について、得られた各組成物を２０℃、５５％ＲＨの条件下に７日間置き、組成物の表面にポリエチレンフィルムを押しあてて組成物がフィルムに付着するか否かを評価した。
フィルムに付着しなかったものを合格として「○」で評価し、付着したものを不合格として「×」で評価した。
【００８６】
（３）硬度
実施例１〜７および比較例１、２の各組成物について、得られた各組成物を２０℃、５５％ＲＨの条件下で７日間養生し、各組成物の硬度を、各タイプＡデュロメータを用いて、ＪＩＳ  Ｋ  ６２５３：２００６の硬さ試験方法に準拠して測定した。
硬度がＡ５０〜Ａ８０の範囲内のものを合格として「○」で評価し、この範囲外のものを不合格として「×」で評価した。
（４）ガラス接着性／陽極酸化アルミ接着性
実施例１〜７および比較例１、２の各組成物について、得られた各組成物をガラス板または陽極酸化アルミ板の上に膜厚約１０ｍｍとなるようにビード状に塗布した後、２０℃、５５％ＲＨの条件下で７日間養生し、試験体を得た。
得られた試験体について、ビード部分を手で剥離し破壊様式を観察した。
凝集破壊（ＣＦ）、界面破壊（ＡＦ）を記録し，ＣＦとＡＦが同程度に混在し、ＣＦの面積がＡＦの面積より大きいものはＣＦ／ＡＦと記録した。
ＣＦおよびＣＦ／ＡＦを合格として、それぞれ、「◎」および「○」と評価し、ＡＦを不合格として「×」と評価した。
（５）総合評価
粘度、表面タック、硬度、ガラス接着性および陽極酸化アルミ接着性のいずれにも「×」評価がなかったものを総合的な合格として「○」と評価した。
【００８７】
【表１】
0005621343.tif 000005
【００８８】
第１表において、各成分は下記のものである。なお、各成分の含有量は質量部で表す。
・重合体１：トリメトキシシリル基を有する有機重合体（ＳＡＸ  ５１０，（株）カネカ社製；数平均分子量＝２９０００，直鎖）
・シリケート１：メチルシリケート（ＭＫＣシリケート  ＭＳ−３９，三菱化学（株）社製；単量体，テトラメトキシシラン）
・シリケート２：メチルシリケート（ＭＫＣシリケート  ＭＳ−５６，三菱化学（株）社製；平均１０量体，テトラメトキシシランの縮合物）
・シリケート３：メチルシリケート（ＭＫＣシリケート  ＭＳ−６０，三菱化学（株）社製；テトラメトキシシランの縮合物）
・エポキシ樹脂１：ビスフェノールＡ型エポキシ樹脂（アデカレジン  ＥＰ−４１００Ｅ（ＹＤ−１２８），（株）アデカ社製；エポキシ当量＝１８８）
・ケチミン化合物１：下記式（Ａ）で表されるケチミン化合物（ヘキサメチレンジアミン（ＨＭＤＡ）とメチルイソプロピルケトン（ＭＩＰＫ）から製造されたケチミン化合物）
・ケチミン化合物２：下記式（Ｂ）で表されるケチミン化合物（ノルボルナンジアミン（ＮＢＤＡ）とメチルイソプロピルケトン（ＭＩＰＫ）から製造されたケチミン化合物）
・硬化触媒１：ジオクチル錫化合物（ネオスタン  Ｓ１，日東化成（株）社製）
・シラン変性物１：脂環式骨格樹脂のシラン変性物（Ｙプライマー  ４０４，山一化学工業（株）社製）
・シラン変性物２：脂環式骨格樹脂のシラン変性物（Ｙプライマー  ４０５，山一化学工業（株）社製）
・炭酸カルシウム１：脂肪酸処理コロイダル炭酸カルシウム（ネオライトＳＰ，竹原化学工業（株）社製）
・シランカップリング剤１：エポキシシラン（ＫＢＭ  ４０３，信越化学工業（株）社製）
・シランカップリング剤２：ビニルシラン（ＫＢＭ  １００３，信越化学工業（株）社製）
また、第１表において、「モル当量比」は、ケチミン化合物が有するイミノ基のモル当量の、エポキシ樹脂が有するエポキシ基のモル当量に対する比（イミノ基のモル当量／エポキシ基のモル当量）を表す。
【００８９】
【化４】
0005621343.tif 000006
【００９０】
３．試験結果の説明
（実施例１〜７）
実施例１〜７の湿気硬化型樹脂組成物は、粘度、表面タック、硬度、ガラス接着性および陽極酸化アルミ接着性のすべてが「○」または「◎」と評価され、総合的な評価として合格であった。
実施例２と実施例５〜７とを対比すると、任意成分であるシラン変性物を含有すると、陽極酸化アルミに対する接着性が「○」から「◎」に向上することが理解される。
（比較例１、２）
比較例１は、エポキシ樹脂、ケチミン化合物および特定のシリケートを含有しない例である。
初期粘度は高く不良であり、表面タック、硬度、接着性のいずれも不良であった。
比較例２は、特定のシリケート化合物を含有しない例である。
初期粘度は低く良好であったが、接着性が不十分であった。特定のシリケート化合物は接着性の向上に不可欠であることが理解できる。
【産業上の利用可能性】
【００９１】
本発明の湿気硬化性樹脂組成物は、特に、各種封止材用途に好適に利用できる。